(57)【要約】【課題】伸縮装置の表層に保護層として挿入し、表層で高熱燃焼火炎や高熱が作用しても、それ自身が類焼延焼や高熱発火することなく、また、その表層の高温を遮断して、伸縮装置遊間に挿入した止水材や防音材等の遊間機能材を保護する厚みの薄い、大きな伸縮性を有する保護層を形成することができる不燃断熱性弾性伸縮保護材を提供すること。【解決手段】柔軟弾性ゴム連続気泡スポンジ材からなる基材シート１の表層に不燃化剤を含有する弾性不燃化剤被膜２を形成した不燃化剤含有被膜形成シート３を積層してなる不燃断熱性伸縮層Ａを備えてなる不燃断熱性弾性伸縮保護材Ｆ。【選択図】図６
2015200137.tif 000002
【特許請求の範囲】
【請求項１】
伸縮装置の表層に保護層として設けられる不燃断熱性弾性伸縮保護材であって、柔軟弾性ゴム連続気泡スポンジ材からなる基材シートの表層に不燃化剤を含有する弾性不燃化剤被膜を形成した不燃化剤含有被膜形成シートを積層してなる不燃断熱性伸縮層を備えてなることを特徴とする不燃断熱性弾性伸縮保護材。
【請求項２】
前記不燃化剤が、低燃焼熱で溶融し、熱分解して不燃性ガスである炭酸ガスを生成する化合物からなることを特徴とする請求項１記載の不燃断熱性弾性伸縮保護材。
【請求項３】
前記不燃化剤に、低燃焼熱で溶融する無機化合物からなるフリット釉を添加してなることを特徴とする請求項１又は２記載の不燃断熱性弾性伸縮保護材。
【請求項４】
前記不燃断熱性伸縮層が、フリット釉を添加した不燃化剤を含有する弾性不燃化剤被膜を形成した不燃化剤含有被膜形成シートを積層してなる不燃断熱性伸縮層を表層部に、フリット釉を添加しない不燃化剤を含有する弾性不燃化剤被膜を形成した不燃化剤含有被膜形成シートを積層してなる不燃断熱性伸縮層を内央部に用いてなることを特徴とする請求項３記載の不燃断熱性弾性伸縮保護材。
【請求項５】
前記不燃断熱性伸縮層が、前記不燃化剤含有被膜形成シートを、水平方向又は垂直方向にして積層されてなることを特徴とする請求項１、２、３又は４記載の不燃断熱性弾性伸縮保護材。
【請求項６】
前記不燃断熱性伸縮層の最下面に、熱線を反射する反射鏡面を形成した熱線反射層を接着一体化してなることを特徴とする請求項１、２、３、４又は５記載の不燃断熱性弾性伸縮保護材。
【発明の詳細な説明】
【技術分野】
【０００１】
本発明は、伸縮遊間内に敷設される伸縮性止水材や伸縮性防音材等の遊間機能材類の表層に挿入敷設し、路上火災や発炎筒等の高熱火炎による類焼や高熱の作用による発火及び熱損傷から遊間機能材を保護し、かつ、自身が着火延焼しない不燃断熱性弾性伸縮保護材に関する。
【背景技術】
【０００２】
道路橋や高架橋は、その敷設環境温度により橋桁が伸縮をするが、この伸縮変位を吸収し、かつ、道路橋や高架橋の振動変位を吸収するための伸縮遊間を具備する伸縮装置が、橋長の一定間隔で配設されている。
【０００３】
ところで、道路橋や高架橋の伸縮遊間からは、路面の土砂や雨水等が落下し、また、路面の車両走行騒音が路下に漏洩するため、これらを阻止するための伸縮性遊間止水材や伸縮性防音材等の遊間機能材が遊間内に敷設される。
【０００４】
そして、これらの伸縮性各遊間機能材は、すべて、弾性伸縮性の柔軟な弾性フォーム材等の有機高分子材料で構成されているため、伸縮装置表層での火災や、道路補修工事等の車両走行規制時に使用する発炎筒等のような１，３００℃にも及ぶ高熱火炎が作用すると、容易に類焼延焼し、時には伸縮装置遊間が煙道となり、瞬く間に伸縮装置が全橋幅に亘って延焼して車両走行車線にまで達し、走行車両事故を招くことがある。
【０００５】
また、伸縮装置の補修時には溶接作業や溶断作業を行うこともあるが、その溶接又は溶断時においても高温溶融金属等が遊間機能材表層に飛散し作用する。
これらの高温溶融融解熱は遊間機能材表層に接触作用し、発火燃焼や高熱により遊間機能材を損傷することとなる。
【０００６】
これらの問題に対処するため、従来は、図１に示すように、伸縮装置Ｊの遊間に、難燃性弾性スポンジ材からなる約３０〜５０ｍｍ厚のシートを、保護層イとして表層に挿入し、燃焼遅延させ、遊間機能材ロを保護する方法が提案されているが、高温の火炎や高熱が長時間作用すると、着火延焼し、また、高熱を伝達して遊間機能材ロを損傷することとなる。
【０００７】
また、他の方法として、伸縮性弾性難燃スポンジ材で形成する厚みの大きな保護層イを表層に挿入配備し、着火延焼時間を遅延させるとともに、表層の高熱を厚みで遮蔽する方法が提案されているが、伸縮装置Ｊの遊間を構成する伸縮装置遊間ウエーブプレートＰの高さは、伸縮装置Ｊの構造上限界があり、充分機能を果たす大きな厚みの保護層イを挿入すると遊間機能材ロの挿入配設スペースが不足する。
【発明の概要】
【発明が解決しようとする課題】
【０００８】
本発明は、上記従来の伸縮装置の表層に設けられる保護層の有する問題点に鑑み、伸縮装置の表層に保護層として挿入し、表層で高熱燃焼火炎や高熱が作用しても、それ自身が類焼延焼や高熱発火することなく、また、その表層の高温を遮断して、伸縮装置遊間に挿入した止水材や防音材等の遊間機能材を保護する厚みの薄い、大きな伸縮性を有する保護層を形成することができる不燃断熱性弾性伸縮保護材を提供することを目的とする。
【課題を解決するための手段】
【０００９】
上記目的を達成するため、本発明の不燃断熱性弾性伸縮保護材は、伸縮装置の表層に保護層として設けられる不燃断熱性弾性伸縮保護材であって、柔軟弾性ゴム連続気泡スポンジ材からなる基材シートの表層に不燃化剤を含有する弾性不燃化剤被膜を形成した不燃化剤含有被膜形成シートを積層してなる不燃断熱性伸縮層を備えてなることを特徴とする。
【００１０】
また、前記不燃化剤に、低燃焼熱で溶融し、熱分解して不燃性ガスである炭酸ガスを生成する化合物を用いることができる。
【００１１】
また、前記不燃化剤に、低燃焼熱で溶融する無機化合物からなるフリット釉を添加することができる。
【００１２】
また、前記不燃断熱性伸縮層が、フリット釉を添加した不燃化剤を含有する弾性不燃化剤被膜を形成した不燃化剤含有被膜形成シートを積層してなる不燃断熱性伸縮層を表層部に、フリット釉を添加しない不燃化剤を含有する弾性不燃化剤被膜を形成した不燃化剤含有被膜形成シートを積層してなる不燃断熱性伸縮層を内央部に用いるようにすることができる。
【００１３】
また、前記不燃断熱性伸縮層が、前記不燃化剤含有被膜形成シートを、水平方向又は垂直方向にして積層されるようにすることができる。
【００１４】
また、前記不燃断熱性伸縮層の最下面に、熱線を反射する反射鏡面を形成した熱線反射層を接着一体化することができる。
【発明の効果】
【００１５】
本発明の不燃断熱性弾性伸縮保護材を用いることにより、伸縮装置の表層に保護層として挿入し、表層で高熱燃焼火炎や高熱が作用しても、それ自身が類焼延焼や高熱発火することなく、また、その表層の高温を遮断して、伸縮装置遊間に挿入した止水材や防音材等の遊間機能材を保護する厚みの薄い、大きな伸縮性を有する保護層を形成することができる。
【図面の簡単な説明】
【００１６】
【図１】伸縮装置の遊間に設けられる機能材とその保護材の敷設図である。
【図２】本発明の不燃断熱性弾性伸縮保護材の概略構成図である。
【図３】不燃断熱性弾性伸縮保護材の不燃断熱性伸縮層を構成する不燃化剤含有皮膜形成シートの構成図である。
【図４】同不燃化剤含有被膜形成シートの積層図で、（ａ）は水平積層した状態を示す説明図、（ｂ）は垂直積層した状態を示す説明図である。
【図５】熱線反射層の概略構成図である。
【図６】本発明の不燃断熱性弾性伸縮保護材における複合不燃断熱性伸縮層の構成概略図で、（ａ）は水平積層して形成した複合不燃断熱性伸縮層の概略構成図、（ｂ）は垂直積層して形成した複合不燃断熱性伸縮層の概略構成図である。
【図７】本発明の不燃断熱性弾性伸縮保護材の一実施例のモデル図である。
【図８】本発明の不燃断熱性弾性伸縮保護材の一実施例の燃焼試験の説明図である。
【図９】ＪＩＳ  Ｋ６４００−６に準じた難燃試験の説明図である。
【発明を実施するための形態】
【００１７】
以下、高熱燃焼火炎や高熱が作用しても、それ自身が類焼延焼や高熱発火することがなく、また、表層高熱を遮断することができる厚みの薄い、大きな伸縮性を有する保護層を提供する本発明の不燃断熱性弾性伸縮保護材の実施の形態を、図面に基づいて説明する。
【００１８】
本発明の不燃断熱性弾性伸縮保護材Ｆの主要構成構造は、図２に示すように、構成主体を占める不燃断熱性伸縮層Ａからなり、必要に応じて、その最下面に熱線反射層Ｂを敷設して構成される。
【００１９】
そして、この伸縮性を有する不燃断熱性伸縮層Ａは、耐熱、耐老化性の柔軟伸縮性弾性ゴム連続気泡スポンジ材を、一定厚みｔに分割スライスした基材シート１とし、その表面に、図３に示すように、耐熱、耐老化性のポリエラストマーをマトリックスとして無機化合物不燃化剤を高濃度に含有する弾性不燃化剤被膜２を基材シート１の表面にコーティングして不燃化剤含有被膜形成シート３を形成し、さらに、この不燃化剤含有被膜形成シート３を、図４（ａ）に示すように所定の厚みＴになるまで複数枚積層一体化して構成される。
【００２０】
さらに、不燃断熱性伸縮層Ａの最下面には、図５に示すような、耐熱、耐老化性の柔軟弾性ゴム連続気泡スポンジ材を一定厚みｔにスライス分割した基材シート１の表層に熱線である赤外線を反射する反射鏡面４を形成した熱線反射層Ｂを、図２に示すように、接着一体化して不燃断熱性弾性伸縮保護材Ｆとしている。
【００２１】
この不燃断熱性弾性伸縮保護材Ｆにおいて、主要構成部材である不燃断熱性伸縮層Ａを構成する、図３に示す、不燃化剤含有被膜形成シート３の表層にコーティング形成された弾性不燃化剤被膜２に含有する無機化合物不燃化剤成分は、低燃焼熱で溶融し、熱分解して水を生成する金属水酸化化合物及びそれらに結晶水が結合した無機水酸化物結晶体や、さらに、また、低燃焼熱で溶融し、熱分解して不燃性ガスである炭酸ガスを生成する金属炭酸化合物や炭酸化合物とそれらの水酸化化合物及び結晶水が結晶結合した塩基性炭酸化合物である。そしてこれらの不燃化剤は、単独又はその混合物として弾性不燃化剤被膜２に添加されていることを特徴とする。
【００２２】
また、不燃断熱性伸縮層Ａを構成する、図３に示す、不燃化剤含有被膜形成シート３の表層にコーティングされた弾性不燃化剤被膜２において、その弾性不燃化剤被膜２を構成する弾性マトリックスの耐熱、耐老化性のポリエラストマーを、有機珪素化合物とし、含有する無機化合物不燃化剤成分と併用することができる。
【００２３】
また、図３に示す、弾性不燃化剤被膜２の構成素材として、弾性不燃化剤被膜２に含有する無機化合物不燃化剤に対して、低温で容易に溶融する低融点無機化合物の混合融合フリット釉を添加混合併用することができる。
【００２４】
また、不燃断熱性伸縮層Ａを成形するに当たり、不燃断熱性伸縮層Ａを構成する不燃化剤含有被膜形成シート３の積層方向は、図４（ａ）に示す不燃化剤含有被膜形成シート３を水平方向にして積層する水平積層に限定されず、図４（ｂ）に示す不燃化剤含有被膜形成シート３を垂直方向にして積層する垂直積層とすることもできる。
【００２５】
また、図３に示す不燃化剤含有被膜形成シート３の表層にコーティング形成する弾性不燃化剤被膜２において、含有する不燃化剤の成分を異にした弾性不燃化剤被膜２ａ及び弾性不燃化剤被膜２ｂとし、これを基材シート１の表面に各々コーティングして、不燃化剤含有被膜形成シート３ａ及び不燃化剤含有被膜形成３ｂを形成し、さらにこれを種別毎に複数枚積層して、各々の厚みＴａ、Ｔｂとし、不燃断熱性伸縮層Ａａ及び不燃断熱性伸縮層Ａｂを構成し、さらにこれを図６（ａ）及び図６（ｂ）に示すように、順次積層して複合不燃断熱性伸縮層Ａとすることができる。
【００２６】
一般に有機高分子の柔軟弾性ゴムを不燃及び難燃化するとき、そのポリマーに多量の不燃化剤を混入する必要があるが、そのことにより柔軟性や物理特性が損なわれ、また、耐老化性を低下させる。さらに、不燃化剤を多量混入して柔軟な発泡スポンジ材とすることは不可能であり、目的とする機能を有する素材で不燃断熱性弾性伸縮保護材を製作することは困難である。
【００２７】
一方、本発明の不燃断熱性弾性伸縮保護材Ｆはそれを可能としたものである。
すなわち、不燃断熱性弾性伸縮保護材Ｆの主要構成構造は、図２に示すように、構成主体を占める不燃断熱性伸縮層Ａと、その最下面に敷設した熱線反射層Ｂとで構成されており、また、この伸縮性を有する不燃断熱性伸縮層Ａは、耐熱、耐老化性の柔軟伸縮性弾性ゴム連続気泡スポンジ材を、一定厚みｔに分割スライスして基材シート１とし、その表面に図３に示すように、耐熱、耐老化性のポリエラストマーをマトリックスとした無機化合物不燃化剤を高濃度に含有する弾性不燃化剤被膜２を基材シート１の表面にコーティングして不燃化剤含有被膜形成シート３を形成し、さらに、この不燃化剤含有被膜形成シート３を、図４（ａ）に示すように、所定の厚みＴになるまで複数枚積層一体化して構成される。
【００２８】
すなわち、この不燃断熱性弾性伸縮保護材Ｆの構成主体である不燃断熱性伸縮層Ａは、主体構成材が耐熱、耐老化性の柔軟伸縮性弾性ゴム連続気泡スポンジ材を一定厚みｔに分割スライスした基材シート１の積層集合体として形成されており、また、基材シート１の表面にコーティングされた高濃度の不燃化剤を含有する弾性不燃化剤被膜２は弾性ポリマーをマトリックスとし、薄い被膜とすることで柔軟な被膜となり、基材シート１の自由伸縮性を阻害することなく、伸縮装置遊間の伸縮変位に追随でき、自由伸縮性を有する不燃断熱性伸縮層Ａとすることができる。
【００２９】
さらに、この不燃断熱性伸縮層Ａの最下面には、図５に示すように、耐熱、耐老化性の柔軟弾性ゴム連続気泡スポンジ材を一定厚みｔにスライス分割した基材シート１の表層に熱線である赤外線を反射する反射鏡面４を形成した熱線反射層Ｂを作成し、これを、図２に示すように、接着一体化して不燃断熱性弾性伸縮保護材Ｆとしている。
【００３０】
すなわち、不燃断熱性伸縮層Ａの最下面に、図２に示すように、熱線である赤外線を反射する反射鏡面４を形成した熱線反射層Ｂを配備することで、不燃断熱性伸縮層Ａの表層に作用する高熱や燃焼熱の伝達熱線赤外線を反射し、厚みの薄い不燃断熱性弾性伸縮保護材Ｆで遊間機能材ロに高熱が作用することを阻止できる。
【００３１】
また、この不燃断熱性弾性伸縮保護材Ｆにおいて、主要構成部材である不燃断熱性伸縮層Ａを構成する、図３に示す、不燃化剤含有被膜形成シート３の表層にコーティング形成された弾性不燃化剤被膜２に含有する無機化合物不燃化剤成分は、低燃焼熱で溶融し、熱分解して水を生成する金属水酸化化合物及びそれらに結晶水が結合した無機水酸化物結晶体や、さらに、また、低燃焼熱で溶融し、熱分解して不燃性ガスの炭酸ガスを生成する金属炭酸化合物、及び炭酸化合物とそれらの水酸化化合物及び結晶水が結晶結合した塩基性炭酸化合物である。そしてこれらの不燃化剤は単独又はその混合物として弾性不燃化剤被膜２に添加されている。
【００３２】
すなわち、可燃性有機高分子のゴムやプラスチックの連鎖延焼炎上反応は、それらの可燃性有機高分子が、高熱燃焼熱等の高熱に曝されることで、分子切断分解による低分子量の可燃性ガス化が進行し、分解可燃ガスは高温状態で酸素との接触頻度を高め、活性ラジカル（・ＯＨ、・Ｏ）を生成する。この活性ラジカル（・ＯＨ、・Ｏ）は反応エネルギが高く、分解可燃ガスに作用して水を生成するとともに、さらに、活性ラジカル（・ＯＨ、・Ｏ）を生成し、この高温燃焼連鎖反応が燃焼延焼反応を助長し高熱燃焼炎上する。そして、また、この反応高熱がポリマーの分解低分子量可燃ガス化を促進し、高温燃焼延焼反応が連鎖する。これが可燃性有機高分子の燃焼延焼炎上反応の基本的なメカニズムである。
【００３３】
しかし、可燃性有機高分子が高熱燃焼熱等の影響を受ける際に、その高熱燃焼熱を冷却し、また、反応環境酸素濃度を低下することができれば、燃焼温度は低くなり、酸素濃度が低いことで、さらに、反応熱は低下し、高分子の分解低分子可燃ガス化は抑制できる。
【００３４】
すなわち、低温低酸素濃度での高分子の酸化反応は、高分子の切断低分子量ガス化反応が抑制され、高分子からの水素離脱分解反応となり、その脱離水素の酸化による水（Ｈ２Ｏ）の生成反応と水素が離脱した高分子の炭素化反応となる。この炭素は不燃性であり、また、低温燃焼生成水は、反応熱を冷却し、燃焼反応をさらに抑制して消火する。
【００３５】
本発明の不燃断熱性伸縮層Ａの主体構成素材である可燃性の基材シート１において、その不燃化機構は、基材シート１の表層を高濃度の不燃化剤を含有する薄い弾性不燃化剤被膜２でコーティングして不燃化剤含有被膜形成シート３を形成し、その不燃化剤含有被膜形成シート３をさらに積層集合一体化して図４（ａ）及び図４（ｂ）に示すように不燃断熱性伸縮層Ａが構成されている。
【００３６】
すなわち、基材シート１は弾性不燃化剤被膜２で包囲されることとなり、この不燃断熱性伸縮層Ａの表面に高熱火炎や高熱が作用すると、表層にコーティング形成した弾性不燃化剤被膜２に含有する無機化合物不燃化剤が直ちに低温溶融し無機溶融被膜を形成して酸素を遮断し高温燃焼を阻止するとともに、無機化合物不燃化剤の水酸化化合物は、その結晶水を離脱し水蒸気を発生し、また、分子分解で水を生成することで燃焼系の冷却と燃焼環境の酸素濃度希釈を行い、燃焼反応の抑制をしてさらに燃焼熱を低下させる。
【００３７】
一方、無機化合物不燃化剤の炭酸化合物及び塩基性炭酸化合物は同様に、その結晶水を離脱し水を生成し、燃焼系の反応熱冷却作用をするとともに、分子分解で不活性ガスの炭酸ガスを生成し、燃焼環境の酸素濃度が希釈され、燃焼反応の抑制をしてさらに燃焼熱を低下させる。
【００３８】
これらの不燃化剤の作用により、表層に高熱延焼炎や高熱が作用しても、不燃断熱性伸縮層Ａは低温、低酸素燃焼反応となり、構成する可燃性高分子が低分子の可燃性ガスに分解することなく、活性ラジカル（・ＯＨ、・Ｏ）が増殖しないために連鎖延焼反応は停止し、不燃化消火することとなる。
【００３９】
さらに、分解生成炭酸ガスは、熱の伝導を下げ、遮熱性を高くする。
因みに、本発明で使用する無機化合物不燃化剤成分の金属水酸化物及びその結晶物質は低温（約３５０℃）で溶融し無機溶融物質となるとともに、熱分解により結合結晶水が水となり、さらに、金属水酸化化合物は金属酸化物と水に分解する。さらに、他の金属炭酸化合物及びその塩基性炭酸化合物結晶物質は、低温（約３５０℃）で溶融し無機溶融物質となるとともに、熱分解により結合結晶水が水となり、さらに、塩基性炭酸化合物に内包する金属水酸化化合物は金属酸化物と水に分解し、また、金属炭酸化合物は熱分解して金属酸化物と不活性の炭酸ガスになる。
【００４０】
また、不燃断熱性伸縮層Ａを構成する、図３に示す、不燃化剤含有被膜形成シート３の表層にコーティングされた弾性不燃化剤被膜２において、その弾性不燃化剤被膜２を構成する弾性マトリックスのポリエラストマーを、有機珪素化合物とすることで含有する無機化合物不燃化剤成分との併用効果が発揮され、無機不燃化剤分解酸化物の低温溶融化が促進され、酸素遮断効果や断熱効果が助長される。
【００４１】
すなわち、この有機珪素化合物マトリックスは、熱分解で珪素（Ｓｉ）を生成し、珪素（Ｓｉ）と無機不燃化剤分解酸化物が共融合体を形成し、低温融解釉となり無機溶融皮膜を形成して酸素遮断し、高温燃焼を阻止する。
【００４２】
また、図３に示す、弾性不燃化剤被膜２の構成素材として、無機化合物不燃化剤と共に低温で容易に溶融する低融点無機化合物の混合融合フリット釉を添加し併用することで、添加した低融点無機化合物融合フリット釉が低温燃焼熱で溶融し、無機化合物不燃化剤熱分解生成物質の金属酸化物を吸着し、新たな混合低温融解釉化して作用し、酸素遮断無機被膜をさらに増大して酸素遮断性を高め、低酸素、低温燃焼により有機高分子の脱水素反応、炭化反応が進行し、不燃断熱性伸縮層Ａは難燃不燃性となる。特に、この低融点無機化合物融合フリット釉がリン酸系ガラスであれば、さらに有機高分子の脱水素反応、炭化反応が早期に行われ、効果が高くなる。
【００４３】
また、不燃断熱性伸縮層Ａを成形するに当たり、不燃断熱性伸縮層Ａを構成する不燃化剤含有被膜形成シート３の積層構造を、図４（ａ）に示す水平方向積層に限定せず、図４（ｂ）に示すように垂直積層で構成することもできる。
【００４４】
すなわち、不燃断熱性伸縮層Ａを形成する不燃化剤含有被膜形成シート３の伸縮変位性は基材シート１の幅方向より厚み方向の方が容易で、伸縮歪座屈変形を抑制する。不燃断熱性弾性伸縮保護材Ｆを敷設する遊間の伸縮方向によって、不燃化剤含有被膜形成シート３の積層方向を決定することで不燃断熱性伸縮層Ａの伸縮特性をさらに向上させることができる。
【００４５】
また、図３に示す、不燃化剤含有被膜形成シート３の表層にコーティング形成する弾性不燃化剤被膜２において、含有する不燃化剤の成分を異にして、弾性不燃化剤被膜２ａ及び弾性不燃化剤被膜２ｂとし、これらを基材シート１の表面に各々コーティングして不燃化剤含有被膜形成シート３ａ及び不燃化剤含有被膜形成シート３ｂを形成し、これを種別毎に複数枚積層して、各々厚みＴａ、Ｔｂの不燃断熱性伸縮層Ａａ及び不燃断熱性伸縮層Ａｂを形成し、さらにこれを、図６（ａ）及び図６（ｂ）に示すように、積層構成して複合不燃断熱性伸縮層Ａとすることができる。
【００４６】
すなわち、不燃断熱性弾性伸縮保護材Ｆの表層で火災や高熱の作用を受けた場合、不燃断熱性弾性伸縮保護材Ｆの表層部と内央部では、熱の作用や燃焼環境条件が異なり、各部位でそれに適合した不燃化機構や要求保護機能特性が必要である。
【００４７】
そして、表層においては、燃焼火炎や高熱に曝され、また大気に直接接していることから酸素供給が容易であり、基材シート１の素材であるゴムポリマーは高温類焼延焼する。
【００４８】
これを阻止するためには、直ちに燃焼熱を冷却して表層燃焼温度を下げ、また、表面の燃焼環境での酸素濃度の低減や酸素からの遮断が必要であり、また、早期脱水素反応によるゴムポリマーの炭素化が必要となる。
【００４９】
また、不燃断熱性弾性伸縮保護材Ｆの内央部においては、表層同様の不燃化機能も必要であるが、特に表層から伝達される高熱の冷却と伝導熱の緩和や遮蔽をする機能が要求され、不燃断熱性弾性伸縮保護材Ｆの下部に敷設する遊間機能材ロを高熱から保護する必要がある。
【００５０】
この不燃断熱性弾性伸縮保護材Ｆは、この各部位の要求機能特性に適応した不燃剤層を形成配備することで、厚みが薄い、大きな伸縮性を有する保護層イとすることができる。
【００５１】
以下、本発明の不燃断熱性弾性伸縮保護材Ｆを、より具体的に説明する。
本発明の不燃断熱性弾性伸縮保護材Ｆの基本構造概要は、図２に示すように、その構成主要部である不燃断熱性伸縮層Ａとその下面に配備する熱線赤外線を反射して伝導高熱を抑制する熱線反射層Ｂの２部材で形成している。
【００５２】
そして、その各部を構成する主要部材は、両者とも耐熱、耐老化性の柔軟伸縮性弾性ゴム連続気泡スポンジ材を母材とし、それを一定厚みｔに分割スライスした基材シート１からなり、主体構成部材の不燃断熱性伸縮層Ａは、図３に示すような基材シート１の表層に弾性不燃化剤被膜２をコーティング形成した不燃化剤含有被膜形成シート３を、さらに、図４に示すように、積層して形成される。
【００５３】
また、基材シート１の表層にコーティングして不燃化剤含有被膜形成シート３を形成する弾性不燃化剤被膜２は、耐熱、耐老化性のポリエラストマーをマトリックスとして無機化合物不燃化剤を高濃度に含有させた弾性不燃化剤被膜２である。
【００５４】
また、熱線反射層Ｂは、図５に示すように、基材シート１の表層に反射鏡面４を形成する材料を塗布して形成される。
【００５５】
以下、一実施例として、図７に示すような不燃断熱性伸縮層Ａを異なった不燃剤を含有する弾性不燃化剤被膜２ａ、２ｂをそれぞれコーティングして形成した不燃化剤含有被膜形成シート３ａ、３ｂを各々縦に積層して形成した不燃断熱性伸縮層Ａａ、Ａｂで構成する複合不燃断熱性伸縮層Ａとし、最下層に基材シート１の表層に反射鏡面４を形成する材料を塗布して形成した熱線反射層Ｂを配設した不燃断熱性弾性伸縮保護材Ｆについて説明する。
【００５６】
図７に示す不燃断熱性弾性伸縮保護材Ｆは、エチレン−プロピレン−ジエンゴム（ＥＰＤＭゴム）やポリクロロプレン（ネオプレンゴム）等の軟質連続気泡ゴムスポンジ（約５〜１０倍発泡）を基材シート１の母材とする。
【００５７】
そして、複合不燃断熱性伸縮層Ａの表層部を構成する不燃断熱性伸縮層Ａａは、燃焼火炎や高熱に直接曝され、また、大気に直接接していて酸素供給が容易なため、高温類焼延焼する環境にある。
【００５８】
これを阻止するための添加無機不燃化剤として、燃焼熱で直ちに低温溶融し、かつ、低温分解して水を生成する無機水酸化化合物を適用し燃焼高熱冷却を計り、また、さらに、低温溶融し、無機水酸化化合物の分解生成する金属酸化物を吸着し、新たな混合低温融解釉として作用する無機溶融フリット釉を併用し、酸素遮断溶融被膜形成能を高くすることで表層の酸素遮断効果を高める。
【００５９】
この両者の併用効果で、低温、低酸素燃焼によるゴムポリマーの低温脱水素化とそれによるポリマーの炭化を促進し不燃断熱性伸縮層Ａａの不燃化を実現する。
【００６０】
一方、複合不燃断熱性伸縮層Ａの内央部を構成する不燃断熱性伸縮層Ａｂは、表層部を構成する不燃断熱性伸縮層Ａａと同様に、燃焼熱の冷却不燃化機能も必要であり、無機水酸化化合物を適用するとともに、さらに低温分解し不活性ガスである炭酸ガスを生成する無機炭酸化合物や塩基性炭酸化合物を添加し、表層から伝達する高熱を、生成内包する炭酸ガスの遮熱特性で遮蔽緩和する。
【００６１】
この両者を併用することで、冷却と断熱性の高い不燃断熱性伸縮層Ａｂを形成することができる。
【００６２】
このように、図７に示すように不燃断熱性弾性伸縮保護材Ｆの主要構成部である不燃断熱性伸縮層Ａを前記の複合不燃断熱性伸縮層とすることで、厚みを薄くした不燃断熱性伸縮層Ａを実現できる。
【００６３】
また、不燃断熱性伸縮層Ａの最下面に、図２に示すように配備する反射鏡面４を形成した熱線反射層Ｂは、基材シート１（厚み：５ｍｍ）の表面に耐熱鏡面化塗料を塗布して熱線赤外線の反射面を形成し、不燃断熱性伸縮層Ａの表層に作用する高熱や燃焼熱の熱線赤外線を反射することで、厚みの薄い不燃断熱性弾性伸縮保護材Ｆで遊間機能材ロに高熱が作用することなく保護することができる。
【００６４】
図７に示す不燃断熱性弾性伸縮保護材Ｆの寸法は、例えば、その厚みを３５ｍｍとし、遊間挿入最大幅Ｗを３００ｍｍ、長さ方向は３００ｍｍ（又は３００ｍｍ以上）とする。
【００６５】
また、複合不燃断熱性伸縮層Ａの表層部を構成する不燃断熱性伸縮層Ａａの厚みＴａは７ｍｍ、内央部を構成する不燃断熱性伸縮層Ａｂの厚みＴｂは２３ｍｍとし、複合不燃断熱性伸縮層Ａの厚みＴを３０ｍｍとする。
【００６６】
そして、この複合不燃断熱性伸縮層Ａの最下面に、図２に示す基材シート１に反射鏡面４を形成した熱線反射層Ｂ（厚み：５ｍｍ）を接着一体化し、不燃断熱性弾性伸縮保護材Ｆを構成する。
【００６７】
図７に示す、上記寸法の不燃断熱性弾性伸縮保護材Ｆを製作する場合において、その主構成部材である不燃断熱性伸縮層Ａは、エチレン−プロピレン−ジエンゴム（ＥＰＤＭゴム）の軟質連続気泡ゴムスポンジ（約８倍発泡、見掛け密度：０．１３、引張強さ：９５ｋＰａ、伸び：３５０％、圧縮硬さ：５．６ｋＰａ／５０％）を構成母材とし、これを一定厚み（約５ｍｍ）に分割スライスし、寸法３００×３００ｍｍにカットして、実施例の基材シート１（平均５５．７ｇ／枚）を１２０枚作成した。
【００６８】
また、不燃断熱性伸縮層Ａを構成する積層素材の図３に示す不燃化剤含有被膜形成シート３において、基材シート１の表面にコーティングすることにより含浸させて形成する弾性不燃化剤被膜２の弾性マトリックスとして、オキシム硬化反応型のシクロテトラシロキサン溶液（成分濃度：６３％）を採用した。
【００６９】
また、図７に示す不燃断熱性弾性伸縮保護材Ｆの主構成部材である不燃断熱性伸縮層Ａの表層部を構成する不燃断熱性伸縮層Ａａにおいて、不燃断熱性伸縮層Ａａを構成する不燃化剤含有被膜形成シート３ａに配備する表面にコーティングすることにより含浸させて形成する弾性不燃化剤被膜２ａの添加無機化合物不燃化剤成分は、水酸化アルミニウム（融点：３００℃）と低融点無機化合物融合フリット釉（リン酸系ガラス釉、融点：３６０℃）の併用とし、その構成比は６：１とした。
【００７０】
この併用無機化合物不燃化剤を基材シート１の表面にコーティングして形成する弾性不燃化剤被膜２ａの塗布不燃化剤液は、前記シロキサン溶液（固形分：６３％）１００ｇに対し、表層部を構成する不燃断熱性伸縮層Ａａに適応する併用無機化合物不燃化剤の１５３．４ｇを投入して均一に混合した溶液（無機不燃化剤率：６０．３５％）である。
【００７１】
この塗布不燃化剤液を、５ｍｍ×３００ｍｍ×３００ｍｍの基材シート１（平均重量：５５．７ｇ／枚）の表面に平均９１．２ｇ（０．１０１ｇ／ｃｍ２）塗布し、６０枚の不燃化剤含有被膜形成シート３ａを製作し、さらにこれを積層して、厚みＴａを約３００ｍｍ以上とし、３０〜４５℃で２４時間硬化養生する。
【００７２】
そして、この不燃化剤含有被膜形成シート３ａの積層ブロックを基材シート１の水平面に対して直交する方向に、幅７ｍｍで切断し、図７に示す不燃断熱性伸縮層Ａａを製作する。
【００７３】
このときの基材シート１の表面（３００×３００ｍｍ）に付着する不燃化剤量（弾性シロキサンマトリックスを含む。）は、平均７７．９ｇ／枚（純無機不燃化剤量は５５．２ｇ／枚、０．０６１ｇ／ｃｍ２）であった。
【００７４】
すなわち、可燃性のゴム高分子量（５５．７ｇ／枚）に対して、それに対応付着させる純無機不燃化剤量は（５５．２ｇ／枚）、約同重量（１：２〜２：１の範囲に設定することができる。）である。
【００７５】
また、図７に示す不燃断熱性弾性伸縮保護材Ｆの主構成部材である不燃断熱性伸縮層Ａの内央部を構成する不燃断熱性伸縮層Ａｂにおいて、不燃断熱性伸縮層Ａｂを構成する不燃化剤含有被膜形成シート３ｂの表面にコーティングすることにより含浸させて形成する弾性不燃化剤被膜２ｂに添加する無機化合物不燃化剤成分は、水酸化アルミニウム（融点：３００℃）と炭酸マグネシウム結晶粉末（融点：３５０℃）の併用とし、その構成比は６．５：１とした。
【００７６】
この併用無機化合物不燃化剤を基材シート１の表面にコーティングして形成する弾性不燃化剤被膜２ｂの塗布不燃化剤液は、前記シロキサン溶液（固形分：６３％）１００ｇに対し、内央部を構成する不燃断熱性伸縮層Ａｂに適応する併用無機化合物不燃化剤を１５１．８ｇを投入して均一に混合した溶液（無機不燃化剤率：６０．２８％）である。
【００７７】
この塗布不燃化剤液を、５ｍｍ×３００ｍｍ×３００ｍｍの基材シート１（平均重量：５５．７ｇ／枚）の表面に平均９０．３ｇ（０．１００３３ｇ／ｃｍ２）を塗布し、６０枚の不燃化剤含有被膜形成シート３ｂを製作し、さらにこれを積層して、厚みＴｂを約３００ｍｍ以上とし、３０〜４５℃で２４時間硬化養生する。
【００７８】
そして、この不燃化剤含有被膜形成シート３ｂの積層ブロックを基材シート１の水平面に対して直交する方向に、幅２３ｍｍで切断し、図７に示す不燃断熱性伸縮層Ａｂを製作する。
【００７９】
このときの基材シート１（３００×３００ｍｍ）に付着する不燃化剤量（弾性シロキサンマトリックスを含む。）は平均７７．０ｇ／枚（純無機不燃化剤量は５４．４ｇ／枚：０．０６０ｇ／ｃｍ２）であった。
【００８０】
すなわち、可燃性のゴム高分子量（５５．７ｇ／枚）に対して、それに対応付着させる純無機不燃化剤量は（５４．４ｇ／枚）、約同重量（１：２〜２：１の範囲に設定することができる。）である。
【００８１】
以上の方法で製作した表層部を構成する厚み７ｍｍの不燃断熱性伸縮層Ａａと内央部を構成する厚み２３ｍｍの不燃断熱性伸縮層Ａｂとを、図７に示すようにさらに積層接着して、図７に示す層厚み３０ｍｍの複合不燃断熱性伸縮層Ａを形成する。
【００８２】
また、図７に示す不燃断熱性弾性伸縮保護材Ｆの最下層に配備する熱線反射層Ｂにおいて、その基材シート１（３００×３００ｍｍ）の表面に、耐熱亜鉛シルバー塗料（成分：亜鉛、アルミニウム、固形分：５５％）を、約９．０ｇ／枚（０．０１ｇ／ｃｍ２）塗布し、常温自然乾燥後、前記厚み３０ｍｍの複合不燃断熱性伸縮層Ａの下面に接着配備した。
【００８３】
このようにして製作した厚み３５ｍｍ、３００ｍｍ×３００ｍｍの不燃断熱性弾性伸縮保護材Ｆの燃焼断熱性能試験を、図８に示す燃焼断熱性能試験装置を用いて行った。
【００８４】
遊間機能材ロとして、厚み１５０ｍｍ、４２５ｍｍ×４２５ｍｍのポリエチレンフォーム（密度：０．０３ｇ／ｃｍ２、引張力：０．０８ＭＰａ、伸び：１７０％、５０％圧縮硬さ：０．００３５ＭＰａ）を適用する。
【００８５】
また、試験体試料の不燃断熱性弾性伸縮保護材Ｆは、厚み３５ｍｍ、３００ｍｍ×３００ｍｍの複合不燃断熱性伸縮層Ａとし、表層部を構成する不燃断熱性伸縮層Ａａは厚み７ｍｍ、３００ｍｍ×３００ｍｍの縦方向積層体とする。また、内央部を構成する不燃断熱性伸縮層Ａｂは、厚み２３ｍｍ、３００ｍｍ×３００ｍｍの縦方向積層体とする。
【００８６】
温度測定センサーは、佐藤慶器製作所社製の針型（φ３）のセンサーＳＷＰ−０１（測定範囲：−４０℃〜２４０℃、精度：±０．５℃）を使用し、デジタル温度計ＳＫ−２５０ＷＰで計測する。
【００８７】
実験セットは、図８に示すように、遊間機能材ロの中央に針型のセンサーＳＷＰ−０１を刺し、センサーの先端を約２ｍｍ突き出す。その上面に、厚み３５ｍｍ、３００ｍｍ×３００ｍｍの不燃断熱性弾性伸縮保護材Ｆの中央を合致させ、９０度交差させて重ねる。すなわち、遊間機能材ロの中央面に突き出る温度測定センサーの先端は不燃断熱性弾性伸縮保護材Ｆの中央下面に接触する。
【００８８】
燃焼試験熱源は、日本カーリット社製の道路作業信号炎管ロードフレヤー１５ＡＲ（φ３０×２５０Ｌ、燃焼時間：１５分間、燃焼温度：約１，３００℃）を不燃断熱性弾性伸縮保護材Ｆの上面の対角線に沿って中央より約１００ｍｍ離した位置に噴炎口を付け、不燃断熱性弾性伸縮保護材Ｆの表面に対して、対角線上で１５度傾斜させて噴炎して燃焼試験を行った。
その結果は、表１に示すとおりであった。
【００８９】
【表１】
2015200137.tif 000003
【００９０】
また、本発明の不燃断熱性弾性伸縮保護材Ｆは、単一素材で形成するものではなく、各複数の素材で構成されており、各々の素材が持つ機能の相乗効果で性能を発揮する形態であるため、ＪＩＳ  Ｋ６４００−６に準じる難燃試験法とその評価基準を適用して判断することは困難であるが、部分資材の性能評価の目安とすることは可能であり、ＪＩＳ  Ｋ６４００−６に準じた難燃試験を以下の方法で実施した。
【００９１】
難燃試験試料は、図７に示す不燃断熱性弾性伸縮保護材Ｆの主構成部材である不燃断熱性伸縮層Ａの表層部を構成する不燃断熱性伸縮層Ａａ及び内央部を構成する不燃断熱性伸縮層Ａｂをそれぞれ構成する不燃化剤含有被膜形成シート３ａ及び不燃化剤含有被膜形成シート３ｂの積層ブロックから採取する。
【００９２】
各々の積層ブロックの製作は、前記と同様に、各不燃化剤を含有する弾性不燃化剤被膜２ａ、２ｂを５ｍｍ×３００ｍｍ×３００ｍｍの基材シート１（平均重量：５５．７ｇ／枚）にコーティングし、各々の不燃化剤含有被膜形成シート３ａ、３ｂを製作し、各々を１０枚積層（厚み：５０ｍｍ）する。
【００９３】
この各々の積層ブロック（厚み：５０ｍｍ）を積層シート面に対して直交する方向で、１０ｍｍ×１５０ｍｍに裁断し、１０ｔ×５０ｗ×１５０Ｌの難燃試験片ｆとする。
【００９４】
この難燃試験片ｆを、図９に示すように、水平に金網上に配置し、その試料片の先端にＪＩＳ  Ｋ６４００−６に指示する燃焼試験バーナをセットし、指示燃焼炎で、６０秒間接炎燃焼させ、その後の試料の消火時間及び燃焼状態を確認した。
その結果は、それぞれ表２及び表３に示すとおりであった。
【００９５】
【表２】
2015200137.tif 000004
【００９６】
【表３】
2015200137.tif 000005
【００９７】
以上、本発明の不燃断熱性弾性伸縮保護材について、その実施例に基づいて説明したが、本発明は上記実施例に記載した構成に限定されるものではなく、その趣旨を逸脱しない範囲において適宜その構成を変更することができるものである。
【産業上の利用可能性】
【００９８】
本発明の不燃断熱性弾性伸縮保護材は、伸縮装置の表層に保護層として挿入し、表層で高熱燃焼火炎や高熱が作用しても、それ自身が類焼延焼や高熱発火することなく、また、その表層の高温を遮断して、伸縮装置遊間に挿入した止水材や防音材等の遊間機能材を保護する厚みの薄い、大きな伸縮性を有する保護層を形成することができる特性を有していることから、伸縮遊間内に敷設される伸縮性止水材や伸縮性防音材等の遊間機能材類の表層に挿入敷設し、路上火災や発炎筒等の高熱火炎による類焼や高熱の作用による発火及び熱損傷から遊間機能材を保護し、かつ、自身が着火延焼しない不燃断熱性弾性伸縮保護材の用途に好適に用いることができる。
【符号の説明】
【００９９】
Ａ  不燃断熱性伸縮層
Ａａ  不燃断熱性弾性伸縮保護材の表層部を構成する不燃化剤を含有する弾性不燃化剤被膜で形成した不燃化剤含有被膜形成シートを積層して形成した不燃断熱性伸縮層
Ａｂ  不燃断熱性弾性伸縮保護材の内央部を構成する不燃化剤を含有する弾性不燃化剤被膜で形成した不燃化剤含有被膜形成シートを積層して形成した不燃断熱性伸縮層
Ｂ  熱線反射層
Ｆ  不燃断熱性弾性伸縮保護材
Ｊ  伸縮装置
Ｐ  伸縮装置遊間ウエーブプレート
イ  保護層
ロ  遊間機能材
１  基材シート
２  弾性不燃化剤被膜
２ａ  弾性不燃化剤被膜
２ｂ  弾性不燃化剤被膜
３  不燃化剤含有被膜形成シート
３ａ  不燃化剤を含有する弾性不燃化剤被膜を形成した不燃化剤含有被膜形成シート
３ｂ  不燃化剤を含有する弾性不燃化剤被膜を形成した不燃化剤含有被膜形成シート
４  反射鏡面
【図１】
2015200137.tif 000006
【図２】
2015200137.tif 000007
【図３】
2015200137.tif 000008
【図４】
2015200137.tif 000009
【図５】
2015200137.tif 000010
【図６】
2015200137.tif 000011
【図７】
2015200137.tif 000012
【図８】
2015200137.tif 000013
【図９】
2015200137.tif 000014